그 후 에 , 이 용해 물 을 성 형체 ( mold ) 를 만드 는 잉곳 내 에 따라 부 어 이 들 금속 을 함유 한 니켈 합금 의 잉곳 으로 주형 한다 . 또한 , 잉곳 을 열간 압연 ( hot rolling ) 및 냉간 압연 ( cold rolling ) 에 의해 유연 하 게 ( plastically ) 가공 함 으로써 , 잉곳 을 , 예 를 들 어 , 시트 두께 0 . 1 내지 0 . 2 ㎜ 또는 물질 와이어 직경 1 내지 2 . 6 ㎜ 로 형성 할 수 있 다 . 열간 압연 및 내간 압연 후 , 잉곳 을 어닐링 함 으로써 , 내부 응력 변형 이 경감 되 어 퍼짐성 ( spreadability ) 이 향상 된다 . 그 후 , 표면 연 마 ( surface grinding ) 를 행한다 . 물질 와이어 를 가압 성형 ( press forming ) 또는 헤더 가공 을 행함 에 의해 , 미세 결정 구조 및 컵 형상 을 갖 는 전극 을 얻 게 될 수 있 다 . 리드선 은 이 와 같이 얻 어 진 전극 에 융합 결합 된다 .